(57)【要約】【課題】  コーティング剤の品質劣化を抑制し、洗車機より効率良く均一に塗布することで車両表面に高度な撥水性、光沢、滑り性を付与させる。【解決手段】  カチオン基を有する吸着成分（１）及び水から構成される液剤をＡ液、カチオン基を有さない直鎖シロキサン構造を有するオルガノポリシロキサン（２）、及び又はトリメチルシロキシケイ酸（３）、非イオン性界面活性剤（４）及び水から構成される液剤をＢ液とし、Ａ液・Ｂ液を管路内で混合させて車体面に塗布する。【選択図】図２
2018021130.tif 000002
【特許請求の範囲】
【請求項１】
カチオン基を有する吸着成分（１）及び水から構成されるＡ液と、カチオン基を有さない直鎖シロキサン構造を有するオルガノポリシロキサン（２）、及び又はトリメチルシロキシケイ酸（３）、非イオン性界面活性剤（４）及び水から構成されるＢ液の２液からなる車両コーティング剤を管路内で混合させて車体面に塗布することを特徴とする車両コーティング剤の塗布方法。
【請求項２】
上記請求項１記載のＡ液及びＢ液をそれぞれ別のタンクに保存し、該タンクから所定量ずつ取り出して同一管路内で合流混合した後、車体面に向けてコーティング剤を塗布する機能を備えた車両コーティング剤の塗布装置。
【発明の詳細な説明】
【技術分野】
【０００１】
本発明は、自動車の塗装、ガラス、ゴム、プラスチック等から構成される表面に高度な撥水性、光沢、滑り性を付与し、車両表面の保護および美観向上を図る車両コーティング剤の塗布方法及び塗布装置に関するものである。
【背景技術】
【０００２】
従来、自動車などの車両表面に洗車機を用いて行うコーティングにおいて、陽イオン性界面活性剤を含有したコーティング剤やアミノ変性ポリシロキサンを界面活性剤にて乳化したコーティング剤を水にて数十から数百倍に希釈してスプレー塗布することが行われている。これらの陽イオン性界面活性剤やアミノ変性ポリシロキサンは、カチオン基を有する吸着成分であることから、コーティング剤希釈液をスプレー塗布するだけで弱アニオン性に帯電している車両表面に容易に吸着し、被膜を形成させることで撥水性を付与させることができるため洗車機を用いたコーティングに多用されている。
【０００３】
従来実施例としては、アミノ変性ポリシロキサンを非イオン性界面活性剤で乳化し、特定のカチオン性界面活性剤を含有させた自動塗布方法に用いるコーティング剤が特許文献１に開示されている。また、更に高度な撥水性を付与させることを目的に、トリメチルシロキシケイ酸を含有した組成物についても開示されており、手作業用としてはアミノ変性ジメチルポリシロキサンと他のオルガノポリシロキサン等を併用し、洗浄と撥水処理を同時に行うもの、洗車機用としては、特定のアミノ変性ポリシロキサンを主成分とする組成物および処理方法が公表されている。（特許文献２、３）
【０００４】
上記の従来実施例としては、トリメチルシロキシケイ酸とオルガノポリシロキサンの混合液を水中分散したエマルションと、アミノ変性ポリジメチルシロキサン、有機酸、アルキルグルコシドを含有する手作業用の洗浄撥水剤が特許文献２に開示されており、特定のアミノ変性ポリシロキサンを主成分としたカーポリッシュ用エマルション組成物が特許文献３に開示されている。
【０００５】
また、これらの吸着性、撥水性の性能に加え、車両表面の保護および美観向上を目的に、光沢、滑り性を付与させたコーティング剤として、ジメチルポリシロキサンを含有した組成物についても公表されている。上記の従来実施例としては、アミノ変性ポリシロキサンを特定の非イオン性界面活性剤を用いて乳化した乳化物とジメチルポリシロキサンを特定の非イオン性界面活性剤を用いて乳化した乳化物を混合してなる光沢撥水付与組成物が特許文献４に開示されている。
【先行技術文献】
【特許文献】
【０００６】
【特許文献１】特開平８−１８８７４５号公報
【特許文献２】特開平１１−１１６９８８号公報
【特許文献３】特開２００４−３３９３０５号公報
【特許文献４】特開２００４−３００３８７号公報
【発明の概要】
【発明が解決しようとする課題】
【０００７】
上記従来実施例の中で、高度な撥水性、光沢、滑り性を付与させたコーティング剤は全て１液型のコーティング剤である。しかし、陽イオン性界面活性剤やアミノ変性ポリシロキサン等のカチオン基を有する吸着成分とトリメチルシロキシケイ酸等の撥水性、ジメチルポリシロキサン等の光沢、滑り性を向上させる成分を混合した液剤は相溶性の悪い水性エマルションとなるため、高温及び低温環境下、また長期間の保存において分離、沈降等を引き起こす可能性が高くなり、コーティング剤の安定性を保持することが困難となる。このような不安定化したコーティング剤を洗車機で使用した場合、車両表面に均一に塗布することが困難となりムラが発生するといった問題がある。
【０００８】
また、エマルションの安定化を図るため、各種界面活性剤や水溶性高分子化合物等の乳化安定剤を多量に含有すると、これらの乳化安定剤がコーティング剤成分の吸着を阻害し、高度な撥水性、光沢、滑り性を付与させることができないという問題がある。
【０００９】
そこで本発明は、上記従来の技術の欠点に鑑み、コーティング剤の品質劣化を抑制し、洗車機より効率良く均一に塗布することで、高度な撥水性、光沢、滑り性を付与させ、車両表面の保護および美観向上を提供することを目的とする。
【課題を解決するための手段】
【００１０】
このような課題を解決する手段として、カチオン基を有する吸着成分（１）及び水から構成される液剤をＡ液、カチオン基を有さない直鎖シロキサン構造を有するオルガノポリシロキサン（２）、及び又はトリメチルシロキシケイ酸（３）、非イオン性界面活性剤（４）及び水から構成される液剤をＢ液とし、２液に分けることで乳化安定剤の含有量を少量で済ませることが可能となり、それぞれのコーティング剤の品質劣化を抑制させ、このＡ液、Ｂ液を管路内で混合させてから車体面に塗布することで、コーティング剤成分を効率良く車両表面に吸着させ、高度な撥水性、光沢、滑り性を付与させる方法を見出した。
【発明の効果】
【００１１】
上記本発明の車両コーティング剤の塗布方法により、液剤の品質劣化は抑制され、洗車機より効率良く均一に塗布することで、高度な撥水性、光沢、滑り性を付与させ、車両表面の保護および美観向上を提供することができる。
【図面の簡単な説明】
【００１２】
【図１】本発明の塗布装置を備えた洗車機を示す側面図である。
【図２】給水系を示す説明図である。
【発明を実施するための最良の形態】
【００１３】
次に好ましい実施の形態を挙げて本発明をさらに詳しく説明する。
本発明で使用するカチオン基を有する吸着成分（１）（以下「成分（１）」と略す）は、アミノ変性ポリシロキサン、陽イオン性界面活性剤等が挙げられる。
【００１４】
アミノ変性ポリシロキサンとしては、従来車両のコーティング剤成分として使用されているアミノ変性ポリシロキサンはいずれも使用することができる。また、オイル状のものに限らず、水性エマルションにせしめたものなどが上市されており、この中から一種または二種以上を選択して本発明で使用することができる。
【００１５】
陽イオン性界面活性剤としては、四級アンモニウム塩、アルキルアミン塩、またはこれらのエチレンオキサイド付加物等が挙げられる。そして、この中から本組成物の特性を鑑み一種または二種以上を選択することができ、また、これら成分自体は当該技術分野においてよく知られており、市場から入手して本発明で使用することができる。
【００１６】
本発明で使用するカチオン基を有さない直鎖シロキサン構造を有するオルガノポリシロキサン（２）（以下「成分（２）」と略す）は、一般式Ｒ３ＳｉＯ（Ｒ２ＳｉＯ）ｎＳｉＲ３で表され、ジメチルポリシロキサンやメチルハイドロジェンポリシロキサン、カチオン基を有さない有機変性ポリシロキサンが挙げられる。
【００１７】
また、上記のカチオン基を有さない有機変性ポリシロキサンの変性種類としてはアルキル変性、アルキルアラルキル変性、脂肪酸変性、エポキシ変性、カルボキシル変性、ポリエーテル変性、アルコール変性、フルオロアルキル変性、メタクリル変性、メチルフェニル変性、エポキシポリエーテル変性等が挙げられる。
【００１８】
このような成分（２）は光沢、滑り性、被膜の均質性等の特性を鑑み適宜選択でき、動粘度は１〜１０,０００ｍｍ２／ｓのものが好ましく、中でも５〜３,５００ｍｍ２／ｓのものが好ましい。また、成分（２）はオイル状のものに限らず、水性エマルションにせしめたものなどが上市されており、この中から一種または二種以上を選択して本発明で使用することができる。
【００１９】
成分（２）の動粘度が高すぎると、被膜の均質性が悪くムラが生じやすくなり、動粘度が低すぎると、被膜の均質性は良くなるが、光沢、滑り性が低下する。
【００２０】
本発明で使用するトリメチルシロキシケイ酸（３）（以下「成分（３）」と略す）は、一般式（(ＣＨ3)3ＳｉＯ1/2）x・（ＳｉＯ2）yで表され、その構造、構成単位から通称ＭＱレジンとも呼ばれている。これは、水ガラスをＱ単位（ＳｉＯ4/2）の出発原料とし、トリメチルシリル基（Ｍ単位(ＣＨ3)3ＳｉＯ1/2）で末端を封鎖したものである。
【００２１】
このような成分（３）は有機溶剤、オルガノポリシロキサン等に溶解したもの、またそれらを水性エマルションにせしめたものなどが上市されており、この中から一種または二種以上を選択して本発明で使用することができる。
【００２２】
本発明で使用する非イオン性界面活性剤（４）（以下「成分（４）」と略す）は、ポリオキシエチレンアルキルエーテル、ポリオキシアルキレンアルキルエーテル、ポリオキシエチレンアルキルフェニルエーテル、多価アルコール脂肪酸エステル、ポリオキシエチレン多価アルコール脂肪酸エステル、ポリオキシエチレン脂肪酸エステル、ポリグリセリン脂肪酸エステル、アルキルアミンオキサイド等が挙げられる。そして、この中から本組成物の乳化性、安定性などの特性を鑑み一種または二種以上を選択することができ、また、これら成分（４）それ自体は当該技術分野においてよく知られており、市場から入手して本発明で使用することができる。
【００２３】
本発明のコーティング剤組成物に使用する水は、組成物中の他成分へ影響を与えないために、塩類を除去したイオン交換水を使用することが望ましい。
【００２４】
本発明に使用されるコーティング剤組成物は、上記必須成分に加えて、さらに必要に応じて本発明の目的達成を妨げない範囲において低級アルコール、グリコールエーテル、多価アルコール等の低温安定剤、酸化防止剤、紫外線吸収剤等の成分安定剤、ｐＨ調整剤、防腐剤、防錆剤、着色剤、香料等の助剤を含有することができる。
【実施例及び比較例】
【００２５】
続いて、本発明の実施例について説明する。試料Ａ液、Ｂ液の配合を表１に、成分を表２に示す。尚、表１における数字の単位は質量％とし、この質量％は最終的に得られた組成物における各成分の濃度を示している。
【００２６】
（試料Ａ液）
＜試料A-1＞
成分（１）のカチオン基を有する吸着成分に陽イオン性界面活性剤の塩化ジデシルジメチルアンモニウムを採用し、これをイオン交換水に加え、混合撹拌したものを試料A-1とした。
【００２７】
＜試料A-2＞
成分（１）のカチオン基を有する吸着成分に動粘度１０００ｍｍ２／ｓ・アミノ当量１８００ｇ／molのアミノ変性ポリシロキサンを採用し、これに非イオン性界面活性剤のHLB１１．４のポリオキシエチレンアルキルエーテルを加え、両者を混合撹拌したものにイオン交換水を加えたものを試料A-2とした。
【００２８】
＜試料A-3＞
成分（１）のカチオン基を有する吸着成分の代わりに、アニオン基を有する吸着成分であるポリアクリル酸ナトリウムを採用し、これをイオン交換水に加え、混合攪拌したものを試料A-3とした。
【００２９】
（試料Ｂ液）
＜試料B-1＞
成分（２）のカチオン基を有さない直鎖シロキサン構造を有するオルガノポリシロキサンに動粘度３５０ｍｍ２／ｓのジメチルポリシロキサンを採用し、成分（３）のトリメチルシロキシケイ酸に有効成分濃度１６質量％のトリメチルシロキシケイ酸水性エマルションを採用し、成分（４）の非イオン性界面活性剤にHLB１１．４のポリオキシエチレンアルキルエーテルを採用し、これらを混合撹拌したものにイオン交換水を加えたものを試料B-1とした。
【００３０】
＜試料B-2＞
成分（２）のカチオン基を有さない直鎖シロキサン構造を有するオルガノポリシロキサンに動粘度１２５００ｍｍ２／ｓのジメチルポリシロキサンを採用し、成分（３）のトリメチルシロキシケイ酸に有効成分濃度１６質量％のトリメチルシロキシケイ酸水性エマルションを採用し、成分（４）の非イオン性界面活性剤にHLB１１．４のポリオキシエチレンアルキルエーテルを採用し、これらを混合撹拌したものにイオン交換水を加えたものを試料B-2とした。
【００３１】
＜試料B-3＞
成分（２）のカチオン基を有さない直鎖シロキサン構造を有するオルガノポリシロキサンの代わりに、環状シロキサン構造を有する動粘度４ｍｍ２／ｓのシクロペンタシロキサンを採用し、成分（３）のトリメチルシロキシケイ酸に有効成分濃度１６質量％のトリメチルシロキシケイ酸水性エマルションを採用し、成分（４）の非イオン性界面活性剤にHLB１１．４のポリオキシエチレンアルキルエーテルを採用し、これらを混合撹拌したものにイオン交換水を加えたものを試料B-3とした。
【００３２】
【表１】
2018021130.tif 000003
【００３３】
【表２】
2018021130.tif 000004
【００３４】
（装置）
上記コーティング剤の塗布に好適な装置について、図１を用いて説明する。
図１において、１は本体フレームで、門型に形成され、床面に敷設された走行レール２・２上を走行モータ３に駆動されて往復走行する。本体フレーム１には、洗車処理を行う各種の洗車処理装置として、ブラシ装置・ブロワノズル・散液パイプが備えられ、本体フレーム１の走行に伴って、散液パイプから水・洗剤・ワックスを車体に散布しながらブラシ装置でブラッシングするブラシ洗浄処理や、散液パイプからコーティング剤を車体に吹き付けるコーティング剤散布処理、ブロワノズルから空気を車体に吹き付ける乾燥処理を行う。
【００３５】
ブラシ装置は、車体上面に沿って昇降し同上面をブラッシングするトップブラシ４と、車体の幅方向に対して開閉動作し車体の前後面および側面をブラッシングする左右一対のサイドブラシ５とを備えている。ブロワノズルは、車体上面に沿って昇降し同上面に空気を吹き付けて乾燥をはかるトップノズル６と、車体側面に空気を吹き付けて乾燥をはかる左右一対のサイドノズル７とを備えている。尚、昇降・開閉・回転の各動作については、いずれも正転逆転可能なモータによる公知の手段により行われる。
【００３６】
散液パイプは、自動車車体に水とシャンプーを選択的に散布するシャンプー散布パイプ８と、自動車車体に水とコーティング剤を選択的に散布するコーティング散布パイプ９と、自動車車体に水を散布する水散布パイプ１０とを備えている。各散布パイプ８・９・１０は、それぞれアーチ状に形成され、車体の上面及び側面に各処理剤を散布する。
【００３７】
図２は給水系を示す配管図である。給水系は、貯水タンク１１内に備えた水中ポンプ１２によって給水され、シャンプー散布パイプ８に至る管路１３と、コーティング散布パイプ９に至る管路１４と、水散布パイプ１０に至る管路１５とを備えている。管路１３には、シャンプータンク１６と連通したシャンプー管路１７が接続されており、シャンプー管路１７に設けたチューブポンプ１８により定量のシャンプーを吸い上げ、管路１３内にシャンプーが混入される。管路１４には、Ａ液タンク１９と連通したＡ液管路２０と、Ｂ液タンク２１と連通したＢ液管路２２が接続されており、Ａ液管路２０に設けたチューブポンプ２３により定量のＡ液を吸い上げるとともに、Ｂ液管路２０に設けたチューブポンプ２４により定量のＢ液を吸い上げ、管路１４内にＡ液とＢ液が混入される。各管路１３・１４・１５は、それぞれ電磁弁２５・２６・２７によって開閉制御される。
【００３８】
このような構成の門型洗車機で、Ａ液とＢ液は別のタンク１９・２１に保存され、塗布する直前に管路１４内で混合されて低圧ポンプ１２により散布される。尚、本出願人により、Ａ液とＢ液を各倍率に希釈した混合液を５０℃環境下に2週間放置し、乳化しているシリコーン等が容器内に付着しないかを確認する希釈安定性試験を実施したところ、希釈液に付着が見られないことを確認した。このため、Ａ液とＢ液を管路内で混合しても管路内壁等に付着し、管路詰まりを引き起こす可能性は低い。
【００３９】
（試験）
試験は、上記組成の試料Ａ液、Ｂ液でコーティングされた車体面を使用し、車体面の撥水性試験・光沢試験・被膜の均質性試験・滑り性試験を実施する。各試験は、下記の評価基準に基づいて判定する。
＜試験１＞  撥水性試験
車体面に水を散布して車体面の撥水状態を目視判定した。
＜試験２＞  光沢試験
車体面の光沢を、目視により未処理部分と比較判定した。
＜試験３＞  被膜の均質性試験
車体面の被膜の均質性を、目視により未処理部分と比較判定した。
＜試験４＞  滑り性試験
車体面に500ｇの分銅をペーパータオルで包み、車体面の傾斜面に静かに載せて、これが滑り落ちる速さを目視により比較判定した。
【００４０】
（評価基準）
各試験方法の評価基準は次の通りである。
＜試験１＞  撥水性試験（目視判定）
○：水滴が球形に近く、水滴残りが少ない。
△：水滴が半円形に近く、水滴残りがやや多い。
×：水滴が不均一で、水濡れする部分がある。
＜試験２＞  光沢試験（目視判定）
○：明らかな光沢の向上が観られた。
△：やや光沢の向上が観られた。
×：未処理部分とほとんど光沢の差異がない。
＜試験３＞  被膜の均質性試験（目視判定）
○：ムラがなく均質な被膜が得られた。
△：ややムラはあるが殆ど均質な被膜が得られた。
×：ムラが多く不均質な被膜である。または未処理部分とほとんど光沢の差異がないため判定不可。
＜試験４＞  滑り性試験（目視判定）
○：手を離すと直ぐに滑り落ちる。
△：ゆっくりと滑り落ちる。
×：未処理部分とほとんど差異が無くあまり滑らない。
【００４１】
（実施例）
＜実施例１＞
試料A-1と試料B-1を洗車機の管路内で混合して自動車の塗装面に低圧塗布してコーティングされた車体面を作成する。この車体面で試験１〜４を実施し、評価基準に基づいて車体面のコーティングを評価した。評価結果を表３に示す。
＜実施例２＞
試料A-1と試料B-2を洗車機の管路内で混合して自動車の塗装面に低圧塗布してコーティングされた車体面を作成する。この車体面で試験１〜４を実施し、評価基準に基づいて車体面のコーティングを評価した。評価結果を表３に示す。
＜実施例３＞
試料A-2と試料B-1を洗車機の管路内で混合して自動車の塗装面に低圧塗布してコーティングされた車体面を作成する。この車体面で試験１〜４を実施し、評価基準に基づいて車体面のコーティングを評価した。評価結果を表３に示す。
＜実施例４＞
試料A-2と試料B-2を洗車機の管路内で混合して自動車の塗装面に低圧塗布してコーティングされた車体面を作成する。この車体面で試験１〜４を実施し、評価基準に基づいて車体面のコーティングを評価した。評価結果を表３に示す。
【００４２】
（比較例）
＜比較例１＞
試料A-1と試料B-3を洗車機の管路内で混合して自動車の塗装面に低圧塗布してコーティングされた車体面を作成する。この車体面で試験１〜４を実施し、評価基準に基づいて車体面のコーティングを評価した。評価結果を表３に示す。
＜比較例２＞
試料A-2と試料B-3を洗車機の管路内で混合して自動車の塗装面に低圧塗布してコーティングされた車体面を作成する。この車体面で試験１〜４を実施し、評価基準に基づいて車体面のコーティングを評価した。評価結果を表３に示す。
＜比較例３＞
試料A-3と試料B-1を洗車機の管路内で混合して自動車の塗装面に低圧塗布してコーティングされた車体面を作成する。この車体面で試験１〜４を実施し、評価基準に基づいて車体面のコーティングを評価した。評価結果を表３に示す。
＜比較例４＞
試料A-3と試料B-2を洗車機の管路内で混合して自動車の塗装面に低圧塗布してコーティングされた車体面を作成する。この車体面で試験１〜４を実施し、評価基準に基づいて車体面のコーティングを評価した。評価結果を表３に示す。
＜比較例５＞
試料A-3と試料B-3を洗車機の管路内で混合して自動車の塗装面に低圧塗布してコーティングされた車体面を作成する。この車体面で試験１〜４を実施し、評価基準に基づいて車体面のコーティングを評価した。評価結果を表３に示す。
＜比較例６＞
試料A-1を塗布した後、試料B-1を塗布してコーティングされた車体面を作成する。この車体面で試験１〜４を実施し、評価基準に基づいて車体面のコーティングを評価した。評価結果を表３に示す。
【００４３】
【表３】
2018021130.tif 000005
【００４４】
（評価結果評論）
実施例１・３は、「撥水性」・「光沢」・「被膜の均質性」・「滑り性」について一様に高い性能が確認された。
実施例２・４は、成分（２）のカチオン基を有さない直鎖シロキサン構造を有するオルガノポリシロキサンに、動粘度１２５００ｍｍ２／ｓのジメチルポリシロキサンを採用したため、実施例１・３に比べて、ややコーティングにムラが見られ「被膜の均質性」が低評価となった。
【００４５】
比較例１・２は、成分（２）のカチオン基を有さない直鎖シロキサン構造を有するオルガノポリシロキサンの代わりに、環状シロキサン構造を有する動粘度４ｍｍ２／ｓのシクロペンタシロキサンを採用したため、「被膜の均質性」は良好であるが、被膜が薄いため、「撥水性」と「光沢」は低い評価結果となり、「滑り性」はコーティングによる効果が認められなかった。
比較例３〜５は、成分（１）のカチオン基を有する吸着成分の代わりに、アニオン基を有する吸着成分であるポリアクリル酸ナトリウムを採用したため、車両表面に対する吸着性が乏しく「撥水性」・「光沢」・「被膜の均質性」・「滑り性」について一様に効果が認められなかった。
比較例６は、「撥水性」・「光沢」・「被膜の均質性」・「滑り性」について一様に低い評価結果となった。
【００４６】
上記試験結果より、車体面に高度な「撥水性」・「光沢」・「被膜の均質性」・「滑り性」を付与し、塗布ムラがなく均一に塗布させるには、実施例１〜４が有効であり、特に成分（２）にカチオン基を有さない直鎖シロキサン構造で動粘度１〜１００００ｍｍ２／ｓの範囲のオルガノポリシロキサンを用いることが有効であることが確認された。
【００４７】
従って、カチオン基を有する吸着成分（１）及び水から構成されるＡ液と、カチオン基を有さない直鎖シロキサン構造を有するオルガノポリシロキサン（２）、及び又はトリメチルシロキシケイ酸（３）、非イオン性界面活性剤（４）及び水から構成されるＢ液の２液からなる車両コーティング剤を管路内で混合させてから車体面に塗布することで、簡便且つ迅速にコーティング剤を作用させ、仕上がりがよいコーティング剤の塗布が実現する。
【００４８】
Ａ液を塗布した車体面にＢ液を塗布すると、吸着基を持たないＢ液が車体面にうまく吸着されず流されてしまうが、Ａ液とＢ液を管路内で混合させて塗布することで、Ａ液の吸着基が車体表面への吸着力を確保しながら、Ｂ液の成分とも吸着するため、車体面に「撥水性」・「光沢」・「被膜の均質性」・「滑り性」を与えることができると推測される。
【００４９】
（使用態様）
続いて、このコーティング剤の塗布方法を用いた車体処理について、前記洗車機での使用態様に基づいて説明する。尚、ここでは洗車機が自動車を跨いで往復走行し、自動車に対して洗浄・乾燥を順次実行する門型洗車機を採用した例を説明するが、ブラシを有しないノンブラシ洗車機や手持ちのスプレーガンから液剤を噴射するスプレー洗車機等でも使用でき、本発明を逸脱しない範囲で採用できる。
【００５０】
自動車を所定の停車位置に停車させ、洗車コースを選択した後、スタート入力すると、洗車が開始する。コーティング剤塗布を行う洗車コースでは、本体フレーム１が自動車を2.5往復する間に、洗車処理が実行され、本体フレーム１の第１往行でシャンプー洗浄工程、第１復行・第２往行・第２復行でコーティング工程、第３往行で乾燥工程が順次実行される。尚、この洗車コースも特に限定されるものではない。
【００５１】
このうち、コーティング工程では、コーティング剤散布パイプ９からコーティング剤を散布し、トップブラシ４とサイドブラシ５を回転して車体面のコーティングを行う。コーティング剤は、吸着成分を有するＡ液と撥水・光沢成分を有するＢ液とを散布直前に管路１４内で混合して車体面に塗布される。これより、相溶性の悪い２液を別のタンクで保存しておき、乳化安定剤を多量に含有することで車体面への吸着性を低下させるといった問題を解決できる。また、本体フレーム１の１行路でＡ液を塗布した後、続く１行路でＢ液を塗布する必要がなくなるため、限られた洗車工程の中でコーティング剤を複数回塗布することができ、洗車時間を短縮して車体面のコーティングを行うことができる。更に、Ａ液の吸着成分で車体面への吸着とＢ液との吸着が得られるため、コーティング剤の塗布圧を低くすることができ、高圧系の設備を持たない洗車機にも導入可能で、コストを抑えながら汎用性の高い製品を提供できる。
【符号の説明】
【００５２】
１    本体フレーム
８    シャンプー散布パイプ
９    コーティング散布パイプ
１０  水散布パイプ
１２  ポンプ
１６  シャンプータンク
１９  Ａ液タンク
２１  Ｂ液タンク
【図１】
2018021130.tif 000006
【図２】
2018021130.tif 000007